(57)【要約】【目的】  空気中にて低照射量の紫外線照射及び照射後の加熱によって効率よくカチオン重合硬化して塗膜性能の優れた塗膜を形成できる塗料を提供すること。【構成】  グリシジル基を含有しないカチオン重合性バインダ成分１００重量部に対して、（Ｄ）  グリシジル基及びｔ−ブチルエステル基を含有する化合物１〜７０重量部、及び（Ｅ）  紫外線照射によりカチオンを発生するカチオン重合開始剤０．０１〜２０重量部を含有する塗料組成物、並びに上記塗料組成物を、金属板、樹脂フィルム積層金属板又はこれらの金属板を成型した金属缶に塗装し、紫外線を照射した後加熱して硬化させる塗装金属缶の製造方法。【選択図】  なし【特許請求の範囲】
【請求項１】
（Ａ）  グリシジル基を含有しないカチオン重合性バインダ成分１００重量部に対して、（Ｄ）  ｔ−ブチルエステル基とグリシジル基とをそれぞれ少なくとも１個有する化合物１〜７０重量部、及び（Ｅ）  紫外線照射によりカチオンを発生するカチオン重合開始剤０．０１〜２０重量部を含有し、カルボキシル基含有樹脂を含まないことを特徴とする塗料組成物。
【請求項２】
化合物（Ｄ）がグリシジル基含有重合性不飽和モノマー１０〜９０重量部とｔ−ブチルエステル基含有重合性不飽和モノマー１０〜９０重量部とその他の重合性不飽和モノマー０〜８０重量部との共重合体である請求項１に記載の塗料組成物。
【請求項３】
請求項１又は２に記載の塗料組成物を、金属板、樹脂フィルム積層金属板又はこれらの金属板を成型した金属缶に塗装し、紫外線を照射した後、加熱して硬化させることを特徴とする塗装金属缶の製造方法。
【発明の詳細な説明】
【技術分野】
【０００１】
本発明は紫外線照射及び後加熱を併用して硬化させることができる、加工性、密着性、硬度、すり傷性等の塗膜性能に優れ、特に塗膜外観、耐レトルト性、湯中硬度に優れた塗膜を形成可能な塗料組成物、及びこの組成物を使用した塗装金属缶の製造方法に関する。
【背景技術】
【０００２】
従来、紫外線硬化型塗料組成物としては、エポキシ基やビニル基を有するカチオン重合性化合物及び紫外線照射によりカチオンを発生するカチオン重合開始剤を含有するカチオン重合型塗料と、ラジカル重合性不飽和基を有するラジカル重合性化合物及び紫外線照射によりラジカルを発生するラジカル重合開始剤を含有するラジカル重合型塗料などが知られている。
【０００３】
しかしながら、ラジカル重合型塗料は、硬化速度が比較的速いという特徴がある反面、素材への密着性、加工性が不十分であり、また酸素による硬化阻害があるため、表面の硬化性に劣り、特に薄膜（２〜８μｍ）での使用に際しては窒素封入などの設備が必要であるという問題点がある。
【０００４】
一方、カチオン重合型塗料は、ラジカル重合型塗料と比較して、素材への密着性、加工性が良好であり、また窒素封入などの設備も必要としないなどの利点がある反面、硬化速度が遅いために、塗膜性能、特に塗膜外観、耐レトルト性、湯中硬度が不十分であるという問題点がある。
【発明の概要】
【発明が解決しようとする課題】
【０００５】
そこで、本発明者らは、窒素封入などの設備を必要としないで薄膜での紫外線照射及び照射後の加熱の併用により硬化することができ、加工性、密着性、硬度、スリキズ性などの塗膜性能に優れ、特に塗膜外観、耐レトルト性、湯中硬度に優れた塗膜を形成することができる塗料組成物、特に缶用塗料に適した塗料組成物を得ることを目的に、鋭意研究を行なった。
【課題を解決するための手段】
【０００６】
その結果、今回、カチオン重合性バインダ成分に、ｔ−ブチルエステル基及びグリシジル基を１分子中又は異なる分子中に有する化合物とカチオン重合開始剤とを所定量配合した塗料が、紫外線を照射した後、加熱を行うことによって、紫外線照射で発生したカチオンを触媒として、ｔ−ブチルエステル基が分解し、イソブテンが脱離、遊離のカルボキシル基を生成し、生成されたカルボキシル基が化合物中のグリシジル基と反応して架橋することによって、塗膜外観、耐レトルト性、湯中硬度などに優れた塗膜が得られることを見出し本発明を完成するに至った。
【０００７】
しかして、本発明は、（Ａ）グリシジル基を含有しないカチオン重合性バインダ成分１００重量部に対して、（Ｂ）ｔ−ブチルエステル基含有化合物１〜６０重量部、（Ｃ）グリシジル基含有化合物１〜６０重量部及び（Ｅ）紫外線照射によりカチオンを発生するカチオン重合開始剤０．０１〜２０重量部を含有することを特徴とする塗料組成物を提供するものである。
【０００８】
また、本発明は、（Ａ）カチオン重合性バインダ成分１００重量部に対して、（Ｄ）ｔ−ブチルエステル基とグリシジル基とをそれぞれ少なくとも１個有する化合物１〜７０重
量部及び（Ｅ）紫外線照射によりカチオンを発生するカチオン重合開始剤０．０１〜２０重量部を含有することを特徴とする塗料組成物を提供するものである。
【０００９】
また、本発明は、上記の塗料組成物を、金属板、樹脂フィルム積層金属板又はこれらの金属板を成型した金属缶に塗装し、紫外線を照射した後、加熱して硬化させることを特徴とする塗装金属缶の製造方法を提供するものである。
【発明の効果】
【００１０】
本発明の塗料組成物は、カチオン重合性バインダ成分（Ａ）、ｔ−ブチルエステル基含有化合物（Ｂ）及びグリシジル基含有化合物（Ｃ）を被膜形成性樹脂成分として含有するか、又はカチオン重合性バインダ成分（Ａ）及びｔ−ブチルエステル基及びグリシジル基を含有する化合物（Ｄ）を被膜形成性樹脂成分として含有しており、カチオン重合開始剤（Ｅ）の存在下で、窒素封入などの設備を必要とすることなく、低照射量の紫外線照射及び照射後の加熱によっても効率よくカチオン重合して硬化することができ、薄膜においても加工性、密着性、硬度、耐スリキズ性、塗膜外観、耐レトルト性、湯中硬度などの塗膜性能に優れた塗膜を形成することができる。本発明の塗料組成物は、特に缶外面用の紫外線硬化型塗料として好適に使用することができる。
【発明を実施するための形態】
【００１１】
本発明組成物は、紫外線照射と加熱によってカチオン重合を起こして硬化可能な塗料組成物であり、本発明の第１発明組成物は下記（Ａ）、（Ｂ）、（Ｃ）及び（Ｅ）成分を必須成分とする組成物であり、本発明の第２発明組成物は下記（Ａ）、（Ｄ）及び（Ｅ）成分を必須成分とする組成物である。以下に本発明組成物における各成分について説明する。
【００１２】
グリシジル基を含有しないカチオン重合性バインダ成分（Ａ）
（Ａ）成分であるカチオン重合性バインダ成分は、紫外線照射によってカチオン重合を起こして硬化することができ、かつグリシジル基を含有しないカチオン重合性化合物からなり、例えば、下記（イ）、（ロ）、（ハ）、（ニ）、（ホ）の化合物を挙げることができる。
【００１３】
（イ）グリシジル基を含有しないエポキシ化合物：このエポキシ化合物は、１分子中にグリシジル基以外のエポキシ基を１個以上有する化合物であり、エポキシ当量７０〜５，０００、好ましくは８０〜３，０００のものを好適に使用することができる。
【００１４】
エポキシ化合物（イ）の代表例として、例えば、ジシクロペンタジエンジオキサイド、（３，４−エポキシシクロヘキシル）メチル−３，４−エポキシシクロヘキサンカルボキシレート、ビス（２，３−エポキシシクロペンチル）エーテル、ビス（３，４−エポキシシクロヘキシルメチル）アジペート、ビス（３，４−エポキシ−６−メチルシクロヘキシルメチル）アジペート、（３，４−エポキシ−６−メチルシクロヘキシル）メチル−３，４−エポキシ−６−メチルシクロヘキサンカルボキシレート、ビス（３，４−エポキシシクロヘキシルメチル）アセタール、エチレングリコールのビス（３，４−エポキシシクロヘキシル）エーテル、エチレングリコールの３，４−エポキシシクロヘキサンカルボン酸ジエステル、（３，４−エポキシシクロヘキシル）メチルアルコール、（３，４−エポキシシクロヘキシル）エチルトリメトキシシラン、３−エチル−３−（３，４−エポキシシクロヘキシルメチル）オキシメチルオキセタン、エポリードＧＴ３００（ダイセル化学工業（株）製、商品名、３官能脂環式エポキシ樹脂）、エポリードＧＴ４００（ダイセル化学工業（株）製、商品名、４官能脂環式エポキシ樹脂）、ＥＨＰＥ（ダイセル化学工業（株）製、商品名、多官能脂環式エポキシ樹脂）、下記式
【００１５】
【化１】
2010155996.tif 000002
【００１６】
【化２】
2010155996.tif 000003
【００１７】
で表される化合物；３，４−エポキシシクロヘキシルメチル（メタ）アクリレートなどの脂環式エポキシ基含有エチレン性不飽和モノマーと必要に応じて、その他の重合性不飽和モノマーとを（共）重合してなる脂環式エポキシ基含有（共）重合体などの脂環式エポキシ基含有エポキシ化合物を挙げることができる。
【００１８】
上記脂環式エポキシ基含有共重合体を製造するのに用いられる、その他の重合性不飽和モノマーとしては、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔｅｒｔ−ブチル（メタ）アクリレート、２−エチルヘキシルアクリレート、ｎ−オクチル（メタ）アクリレート、ラウリル（メタ）アクリレート、トリデシル（メタ）アクリレート、ステアリル（メタ）アクリレート等のＣ１〜２４アルキル（メタ）アクリレート；２−ヒドロキシエチル（メタ）アクリレート、ヒドロキシプロピル（メタ）アクリレート、２，３−ジヒドロキシブチル（メタ）アクリレート、４−ヒドロキシブチル（メタ）アクリレート及びポリエチレングリコールモノ（メタ）アクリレート等の、多価アルコールとアクリル酸又はメタクリル酸とのモノエステル化物；上記多価アルコールとアクリル酸又はメタクリル酸とのモノエステル化物にε−カプロラクトンを開環重合した化合物などの水酸基含有モノマー；アクリル酸、メタアクリル酸、マレイン酸、無水マレイン酸などのカルボキシル基含有重合性不飽和モノマー；Ｎ，Ｎ−ジメチルアミノエチル（メタ）アクリレート、Ｎ，Ｎ−ジエチルアミノエチル（メタ）アクリレート、Ｎ，Ｎ−ジメチルアミノプロピル（メタ）アクリレートなどのアミノアルキル（メタ）アクリレート；アクリルアミド、メタアクリルアミド、Ｎ，Ｎ−ジメチルアミノエチル（メタ）アクリルアミド、Ｎ，Ｎ−ジエチルアミノエチル（メタ）アクリルアミド、Ｎ，Ｎ−ジメチルアミノプロピル（メタ）アクリルアミド、Ｎ−メチロールアクリルアミド、Ｎ−メチロールアクリルアミドメチルエーテル、Ｎ−メチロールアクリルアミドブチルエーテルなどの（メタ）アクリルアミド又はその誘導体；３−アクリロイルオキシメチル−３−エチルオキセタン、３−メタクリロイルオキシメチル−３−エチルオキセタン、水酸基含有オキセタン（例えば、３−エチル−３−ヒドロキシメチルオキセタンなど）に、該水酸基と反応し且つオキセタン環とは実質的に反応しない官能基（例えば、イソシアネート基、メチルエステル等）及びエチレン性不飽和基（アクリロイル基、メタクリロイル基、ビニル基など）を含有する不飽和モノマー（例えば、２−イソシアナトエチル（メタ）アクリレート、ｍ−イソプロペニル−α，α−ジメチルベンジルイソシアネート、メチル（メタ）アクリレートなど）とを反応させてなる化合物などの分子中にオキセタン環とエチレン性不飽和基とを有する化合物；スチレン、アクリロニトリル、メタクリロニトリル、酢酸ビニルなどが挙げられる。これらの化合物は、１種で、又は２種以上を組合せて使用することができる。本発明において、「（メタ）アクリレート」は、アクリレート又はメタアクリレートを意味し、「（メタ）アクリルアミド」は、アクリルアミド又はメタアクリルアミドを意味するものとする。
【００１９】
（ロ）ビニル化合物：ビニル基を有する化合物であり、例えば、スチレン、メチルスチレン、ｐ−クロロメチルスチレン、ビニルトルエンなどの芳香族ビニル化合物；n −ブチルビニルエーテル、イソブチルビニルエーテル、シクロヘキシルビニルエーテル、ヒドロキシブチルビニルエーテルなどの置換又は非置換のアルキルビニルエーテル類；アリルビニルエーテル、エテニルビニルエーテル、1−メチル−２−プロペニルビニルエーテルなどのアルケニルビニルエーテル類；フェニルビニルエーテル、ｐ−メトキシフェニルビニルエーテルなどのアリルビニルエーテル類；ブタンジオールジビニルエーテル、トリエチレングリコールジビニルエーテル、シクロヘキサンジオールジビニエーテルなどのアルキルジビニルエーテル類；１，４−ベンゼンジメタノールジビニルエーテル、Ｎ−ｍ−クロロフェニルジエタノールアミンジビニルエーテル、ｍ−フェニレンビス（エチレングリコール）ジビニルエーテルなどのアラルキルジビニルエーテル類；ハイドロキノンジビニルエーテル、レゾルシノールジビニルエーテルなどのアリールジビニルエーテル類；Ｎ−ビニルカルバゾール、Ｎ−ビニルピロリドンなどのカチオン重合性窒素含有化合物などを挙げることができる。
【００２０】
（ハ）ビシクロオルソエステル化合物；例えば、1 −フェニル−４−エチル−２，６，
７−トリオキサビシクロ−［２，２，２］−オクタン、1 −エチル−４ヒドロキシメチル−２，６，７−トリオキサビシクロ−［２，２，２］−オクタンなどを挙げることができる。
【００２１】
（ニ）スピロオルソカーボネート化合物；例えば、１，５，７，１１−テトラオキサスピロ−［５，５］−ウンデカン、３，９−ジベンジル−１，５，７，１1 −テトラオキサスピロ−［５，５］−ウンデカン、１，４，６−トリオキサスピロ−［４，４］−ノナン、２−メチル−１，４，６−トリオキサスピロ−［４，４］−ノナン、１，４，６−トリオキサスピロ−［４，５］−デカンなどを挙げることができる。
【００２２】
（ホ）オキセタン化合物：下記式（１）
【００２３】
【化３】
2010155996.tif 000004
【００２４】
で表されるオキセタン環を分子中に少なくとも１個含有する化合物であり、例えば、下記一般式（２）又は（３）で示される化合物などを挙げることができる。
【００２５】
【化４】
2010155996.tif 000005
【００２６】
（上記式中、Ｒ1 は炭素原子数１〜６のアルキル基を表し、Ｒ3 は水素原子、炭素原子数１〜６のアルキル基、アルキレン基、ヒドロキシアルキル基、炭素原子数２〜１０の水酸基で置換されていてもよいアルコキシアルキル基、炭素原子数７〜１２の水酸基で置換されていてもよいアリール基、アラルキル基、アリールオキシアルキル基）、
【００２７】
【化５】
2010155996.tif 000006
【００２８】
（上記式中、２個のＲ1 は同一又は異なって前記と同じ意味を有し、Ｒ4 は炭素原子数１〜６のアルキレン基、シクロアルキレン基、フェニレン基、キシリレン基、炭素原子数４〜３０のポリアルキレンオキシ基を表す）。
【００２９】
前記一般式（２）で表されるオキセタン化合物の代表例としては、３−エチル−３−メトキシメチルオキセタン、３−エチル−３−エトキシメチルオキセタン、３−エチル−３−ブトキシメチルオキセタン、３−エチル−３−ヘキシルオキシメチルオキセタン、３−メチル−３−ヒドロキシメチルオキセタン、３−エチル−３−ヒドロキシメチルオキセタ
ン、３−エチル−３−アリルオキシメチルオキセタン、３−エチル−３−（２´−ヒドロキシエチル）オキシメチルオキセタン、３−エチル−３−（２´−ヒドロキシ−３´−フェノキシプロピル）オキシメチルオキセタン、３−エチル−３−（２´−ヒドロキシ−３´−ブトキシプロピル）オキシメチルオキセタン、３−エチル−３−［２´−（２´´−エトキシエチル）オキシメチル〕オキセタン、３−エチル−３−（２´−ブトキシエチル）オキシメチルオキセタン、３−エチル−３−ベンジルオキシメチルオキセタン、３−エチル−３−（ｐ−tert−ブチルベンジルオキシメチル）オキセタンなどを挙げることができる。
【００３０】
前記一般式（３）で表されるオキセタン化合物の代表例としては、前記一般式（２）において、両方のＲ1 がいずれもエチル基で、Ｒ4 がメチレン、エチレン、プロピレン、ブチレン、シクロヘキシレン、フェニレン、キシリレン基、ポリ（エチレンオキシ）基、ポリ（プロピレンオキシ）基である化合物などを挙げることができる。
【００３１】
オキセタン化合物としては、前記一般式（２）、（３）で表される化合物以外に、例えば、ビス（３−エチルオキセタニル−３−メチル）オキサイドや重合性不飽和基とオキセタン環とを有する化合物［例えば、３−エチル−３−（アクリロイルオキシメチル）オキセタン］を一単量体成分として、その他の重合性不飽和モノマーと共重合してなるオキセタン環を有する共重合体などを挙げることができる。
【００３２】
上記共重合に用いられるその他の重合性不飽和モノマーとしては、前記脂環式エポキシ基含有共重合体を製造するのに用いられる、その他の重合性不飽和モノマー（オキセタン環を有する化合物を除く）と同様のものを使用することができる。
【００３３】
上記カチオン重合性バインダ成分（Ａ）としては、エポキシ化合物（イ）、オキセタン化合物（ホ）が好適であり、なかでも脂環式エポキシ基含有共重合体が粘性、硬化性の調整のし易さ、塗膜性能などの点から適している。上記脂環式エポキシ基含有共重合体は、該共重合体１ｋｇ中に、脂環式エポキシ基を０．７〜６．４モル／ｋｇ、好ましくは２．０〜５．０モル／ｋｇの濃度の範囲内有することが適当であり、また、数平均分子量が３，０００〜５０，０００の範囲内にあることが適当である。
【００３４】
ｔ−ブチルエステル基を有する化合物（Ｂ）
本発明組成物における（Ｂ）成分は、１分子中にｔ−ブチルエステル基を１個以上、好ましくは２個以上有する化合物であって樹脂も包含するものであり、カチオンを触媒としてｔ−ブチルエステル基がイソブテンを脱離して遊離のカルボキシル基を生成できる化合物である。
【００３５】
ｔ−ブチルエステル基を有する化合物（Ｂ）としては、例えば、ジフェノール酸−ｔ−ブトキシカルボニルメチルエステル類、ビスーｔ−ブトキシカルボニルメチルチモールフタレイン、トリスフェノール類のｔ−ブトキシカーボネート、ｔ−ブトキシカルボニルアミノ基を有するエチレン性芳香族化合物など；また、ｔ−ブチルアクリレートまたはｔ−ブチルメタクリレートの単独重合体、あるいはｔ−ブチルアクリレートまたはｔ−ブチルメタクリレートと下記の如きその他の重合性不飽和基含有モノマーとの共重合体などを挙げることができる。
【００３６】
上記共重合体を構成するその他の重合性不飽和基含有モノマーとしては、例えば、メチル（メタ）アクリレート、エチル（メタ）アクリレート、ブチル（メタ）アクリレート、２−エチルヘキシル（メタ）アクリレート、ラウリル（メタ）アクリレート、シクロヘキシル（メタ）アクリレート等の（メタ）アクリル酸のＣ1 〜Ｃ24のアルキルまたはシクロアルキルエステル類；２−ヒドロキシエチル（メタ）アクリレート、２−ヒドロキシプロ
ピル（メタ）アクリレート、４−ヒドロキシブチル（メタ）アクリレート等の（メタ）アクリル酸のＣ2 〜Ｃ8 ヒドロキシアルキルエステル類；（メタ）アクリル酸のＣ2 〜Ｃ8 ヒドロキシアルキルエステルにε−カプロラクトンを開環付加してなるε−カプロラクトン変性（メタ）アクリル酸エステル；アクリル酸、メタアクリル酸、クロトン酸、イタコン酸、マレイン酸等のカルボキシル基含有不飽和モノマー類；Ｎ，Ｎ−ジメチルアミノエチル（メタ）アクリレート、Ｎ，Ｎ−ジエチルアミノエチル（メタ）アクリレート、Ｎ，Ｎ−ジエチルアミノプロピル（メタ）アクリレートなどのアミノアルキル（メタ）アクリレート；スチレン、α−メチルスチレン、ビニルトルエン等の芳香族ビニル化合物；パーフルオロブチルエチル（メタ）アクリレート、パーフルオロイソノニルエチル（メタ）アクリレート等の含フッ素不飽和モノマー類；（メタ）アクリルアミド、Ｎ−メチロール（メタ）アクリルアミド、Ｎ−メチロール（メタ）アクリルアミドブチルエーテル等の重合性アミド類；アクリロニトリル、メタクリロニトリル等の重合性ニトリル類；シクロヘキセニル（メタ）アクリレート、テトラヒドロフルフリル（メタ）アクリレート、ε−カプロラクトン変性テトラヒドロフルフリル（メタ）アクリレート、フェノキシエチル（メタ）アクリレート、フェノキシポリエチレングリコール（メタ）アクリレート、ジシクロペンテニル（メタ）アクリレート、ジシクロペンテニルオキシエチル（メタ）アクリレート、イソボルニル（メタ）アクリレート、ベンジル（メタ）アクリレート、ポリエチレングリコールモノ（メタ）アクリレート、ポリプロピレングリコールモノ（メタ）アクリレート、２−ヒドロキシ−３−フェノキシプロピル（メタ）アクリレート、２−ヒドロキシ−３−ブトキシプロピル（メタ）アクリレート、フタル酸モノヒドロキシエチル（メタ）アクリレート、「アロニックスＭ１１０」（東亜合成（株）製、商品名、パラクミルフェノール・エチレンオキシド変性アクリレート）、アクリロイルモルホリン、Ｎ−ビニル−２−ピロリドンなどが挙げられる。
【００３７】
上記共重合体は、該共重合体１ｋｇ中に、ｔ−ブチルエステル基を０．７モル／ｋｇ〜６．４モル／ｋｇ、好ましくは２．０モル／ｋｇ〜５．０モル／ｋｇの濃度の範囲内有することが適当であり、また、数平均分子量が３，０００〜５０，０００の範囲内にあることが適当である。
【００３８】
グリシジル基含有化合物（Ｃ）
本発明組成物における（Ｃ）成分は、１分子中にグリシジル基を１個以上、好ましくは２個以上有する化合物であり樹脂も包含する。化合物（Ｃ）は、（Ｃ）成分中のグリシジル基が、化合物（Ｂ）中のｔ−ブチルエステル基がカチオンを触媒としてイソブテンを脱離して生成される遊離のカルボキシル基と、加熱下に反応して架橋することができる。
【００３９】
１分子中にグリシジル基を１個以上有する化合物の具体例としては、例えば、ジグリシジルエーテル、２−グリシジルフェニルグリシジルエーテル、２，６−ジグリシジルフェニルグリシジルエーテル等のグリシジルエーテル化合物；ビニルシクロヘキセンジオキサイド、レモネンジオキサイド等のグリシジル基及び脂環式エポキシ基含有化合物；ビスフェノールＡ型エポキシ樹脂、ビスフェノールＦ型エポキシ樹脂、クレゾールノボラック型エポキシ樹脂、フェノールノボラック型エポキシ樹脂；グリシジル（メタ）アクリレート、メチルグリシジル（メタ）アクリレート、アリルグリシジルエーテル等のグリシジル基含有重合性不飽和モノマーと、必要に応じて、その他の重合性不飽和モノマーとの（共）重合体等を挙げることができる。
【００４０】
上記（Ｃ）成分であることができる共重合体を構成する、その他の重合性不飽和モノマーとしては、前記ｔ−ブチルエステル基を有する化合物（Ｂ）が共重合体である場合の、その他の重合性不飽和モノマーと同様のモノマーを挙げることができる。この共重合体は、該共重合体１ｋｇ中に、グリシジル基を０．７モル／ｋｇ〜６．４モル／ｋｇ、好ましくは２．０モル／ｋｇ〜５．０モル／ｋｇの濃度の範囲内有することが適当であり、また
、数平均分子量が３，０００〜５０，０００の範囲内にあることが適当である。
【００４１】
ｔ−ブチルエステル基及びグリシジル基を含有する化合物（Ｄ）
本発明組成物の（Ｄ）成分であるｔ−ブチルエステル基及びグリシジル基を含有する化合物は、１分子中にｔ−ブチルエステル基１個以上とグリシジル基１個以上とを有する化合物であり、樹脂も包含する。化合物（Ｄ）は、カチオンによってｔ−ブチルエステル基がイソブテンを脱離して生成される遊離のカルボキシル基とグリシジル基とを有するため、生成されるカルボキシル基とグリシジル基との反応により化合物（Ｄ）同志で自己架橋することができる。
【００４２】
化合物（Ｄ）としては、例えば、ｔ−ブチル（メタ）アクリレートとグリシジル（メタ）アクリレートと必要に応じて、その他の重合性不飽和モノマーとを構成モノマー成分とする共重合体を挙げることができる。上記その他の重合性不飽和モノマーとしては、前記ｔ−ブチルエステル基を有する化合物（Ｂ）が共重合体である場合の、その他の重合性不飽和モノマーと同様のモノマーを挙げることができる。
【００４３】
上記共重合体は、該共重合体１ｋｇ中に、グリシジル基を０．７モル／ｋｇ〜６．４モル／ｋｇ、好ましくは２．０モル／ｋｇ〜５．０モル／ｋｇの濃度の範囲内有し、ｔ−ブチルエステル基を０．７モル／ｋｇ〜６．４モル／ｋｇ、好ましくは２．０モル／ｋｇ〜５．０モル／ｋｇの濃度の範囲内有することが適当であり、また、数平均分子量が３，０００〜５０，０００の範囲内にあることが適当である。
【００４４】
カチオン重合開始剤（Ｅ）
本発明組成物の（Ｅ）成分であるカチオン重合開始剤は、紫外線などの活性エネルギー線照射によってカチオンを発生する化合物であり、例えば、下記式（４）〜（２０）で表わされる化合物などを挙げることができる。
【００４５】
Ａｒ2 Ｉ+ ・Ｘ-              （４）
（式中、Ａｒはアリール基、例えばフェニル基を表わし、Ｘ- はＢＦ4 - 、ＰＦ6 - 、ＳｂＦ5 （ＯＨ）- 、ＳｂＦ6 - 又はＡｓＦ6 - 又は下記式
【００４６】
【化６】
2010155996.tif 000007
【００４７】
で表わされる基を示す）
Ａｒ3 Ｓ+ ・Ｘ-              （５）
（式中、Ａｒ及びＸ- は上記と同じ意味を有する）
【００４８】
【化７】
2010155996.tif 000008
【００４９】
（式中、Ｒ5 は炭素数１〜１２のアルキル基又は炭素数１〜１２のアルコキシ基を表わし、ｎは０〜３の整数を表わし、Ｘ- は上記と同じ意味を有する）
【００５０】
【化８】
2010155996.tif 000009
【００５１】
（式中、Ｙ- はＰＦ6 - 、ＳｂＦ6 - 、ＳｂＦ5 （ＯＨ）- 又はＡｓＦ6 - を表わす）
【００５２】
【化９】
2010155996.tif 000010
【００５３】
（式中、Ｘ- は前記と同じ意味を有する）
【００５４】
【化１０】
2010155996.tif 000011
【００５５】
（式中、Ｘ- は前記と同じ意味を有する）
【００５６】
【化１１】
2010155996.tif 000012
【００５７】
（式中、Ｘ- は前記と同じ意味を有する）
【００５８】
【化１２】
2010155996.tif 000013
【００５９】
（式中、Ｒ6 は炭素原子数７〜１５のアラルキル基又は炭素原子数３〜９のアルケニル基、Ｒ7 は炭素原子数１〜７の炭化水素基又はヒドロキシフェニル基、Ｒ8 は酸素原子又は硫黄原子を含有していてもよい炭素原子数１〜５のアルキル基を示し、Ｘ- は前記と同じ意味を有する）
【００６０】
【化１３】
2010155996.tif 000014
【００６１】
（式中、Ｒ9 及びＲ10はそれぞれ独立に炭素原子数1 〜１２のアルキル基又は炭素原子数１〜１２のアルコキシ基を表わす）
【００６２】
【化１４】
2010155996.tif 000015
【００６３】
（式中、Ｒ9 及びＲ10は上記と同じ意味を有する）
【００６４】
【化１５】
2010155996.tif 000016
【００６５】
カチオン重合開始剤（Ｅ）の市販品としては、例えば、サイラキユアＵＶＩ−６９７０、同ＵＶＩ−６９７４、同ＵＶＩ−６９９０（以上、いずれも米国ユニオンカーバイド社製）、イルガキュア２６１、同２６４（以上、いずれもチバ・スペシャリティ・ケミカル
ズ（株）製）、ＣＩＴ−１６８２（日本曹達（株）製）、ＢＢＩ−１０２（みどり化学社製）、アデカオプトマーＳＰ−１５０、同ＳＰ−１７０（以上、いずれも旭電化社製）等を挙げることができる。
【００６６】
本発明の紫外線硬化型塗料組成物
本発明の第１発明組成物は、上記バインダ成分（Ａ）、ｔ−ブチルエステル基を有する化合物（Ｂ）、グリシジル基含有化合物（Ｃ）及びカチオン重合開始剤（Ｅ）を必須成分とする組成物である。また、本発明の第２発明組成物は上記バインダ成分（Ａ）、ｔ−ブチルエステル基及びグリシジル基を含有する化合物（Ｄ）及びカチオン重合開始剤（Ｅ）を必須成分とする組成物である。
【００６７】
本発明の第１発明組成物において、カチオン重合性バインダ（Ａ）１００重量部に対して、ｔ−ブチルエステル基含有共重合体（Ｂ）の量は、１〜６０重量部、好ましくは３〜４０重量部、さらに好ましくは５〜２０重量部の範囲内にあることが適当である。（Ｂ）成分の量が１重量部未満では、紫外線照射後に加熱して硬化させた塗膜の湯中硬度、付着性、塗膜硬度が低下しやすく、一方、（Ｂ）成分の量が６０重量部を超えると、特に低照射量の紫外線照射の場合に照射後の塗膜の硬化性が劣り、塗膜硬度の低下による作業性不良が生じやすくなる。
【００６８】
本発明の第１発明組成物において、カチオン重合性バインダ（Ａ）１００重量部に対して、グリシジル基含有化合物（Ｃ）の量は、１〜６０重量部、好ましくは３〜４０重量部、さらに好ましくは５〜２０重量部の範囲内にあることが適当である。（Ｃ）成分の量が１重量部未満では、紫外線照射後に加熱して硬化させた塗膜の湯中硬度、付着性、塗膜硬度が低下しやすくなり、一方、（Ｃ）成分の量が６０重量部を超えると、グリシジル基同志の開環付加反応が生じるため、塗膜の耐レトルト性、湯中硬度などが低下しやすくなる。
【００６９】
また、本発明の第１発明組成物において、カチオン重合性バインダ（Ａ）１００重量部に対して、ｔ−ブチルエステル基含有共重合体（Ｂ）とグリシジル基含有化合物（Ｃ）との合計が７０重量部以下、好ましくは６１重量部以下、さらに好ましくは４０重量部以下にあることが、紫外線照射後に加熱して硬化させた塗膜の湯中硬度、付着性、塗膜硬度、硬化性などの観点から適当である。
【００７０】
本発明の第１発明組成物において、カチオン重合開始剤（Ｅ）の量は、（Ａ）、（Ｂ）及び（Ｃ）成分の合計固形分量１００重量部に対して、０．０１〜２０重量部、好ましくは０．１〜１０重量部、さらに好ましくは１〜５重量部の範囲内とすることが紫外線照射、加熱後の塗膜硬度、塗膜外観（非黄変性）及び耐候性などの点から適当である。
【００７１】
本発明の第２発明組成物において、カチオン重合性バインダ（Ａ）１００重量部に対して、ｔ−ブチルエステル基及びグリシジル基を含有する化合物（Ｄ）の量が、１〜７０重量部、好ましくは３〜４０重量部、さらに好ましくは５〜２０重量部の範囲内にあることが、紫外線照射後に加熱して硬化させた塗膜の湯中硬度、付着性、塗膜硬度、ならびに低照射量の紫外線照射後の加熱硬化における塗膜の硬化性、塗膜硬度、耐レトルト性などの点から好適である。
【００７２】
また、本発明の第２発明組成物において、カチオン重合開始剤（Ｅ）の量は、（Ａ）及び（Ｄ）成分の合計固形分量１００重量部に対して、０．０１〜２０重量部、好ましくは０．１〜１０重量部、さらに好ましくは１〜５重量部の範囲内とすることが紫外線照射、加熱後の塗膜硬度、塗膜外観（非黄変性）及び耐候性などの点から適当である。
【００７３】
本発明の第１発明組成物は、前記（Ａ）、（Ｂ）、（Ｃ）及び（Ｅ）成分に加えて、必要に応じて、ｔ−ブチルエステル基及びグリシジル基を含有する化合物（Ｄ）を含有することができる。この化合物（Ｄ）の含有量は、（Ａ）成分１００重量部に対して、（Ｂ）、（Ｃ）及び（Ｄ）成分の合計固形分量が７０重量部以下となる量的範囲である。
【００７４】
本発明の第２発明組成物は、前記（Ａ）、（Ｄ）及び（Ｅ）成分に加えて、必要に応じて、ｔ−ブチルエステル基含有共重合体（Ｂ）及び／又はグリシジル基含有化合物（Ｃ）を含有することができる。この共重合体（Ｂ）及び化合物（Ｃ）の含有量は、（Ａ）成分１００重量部に対して、（Ｂ）、（Ｃ）及び（Ｄ）成分の合計固形分量が７０重量部以下となる量的範囲である。
【００７５】
本発明の第１発明組成物及び第２発明組成物は、それぞれ、さらに必要に応じて、着色顔料、シリカなどの体質顔料、ワックス類、塗面調整剤などを含有することができる。
【００７６】
本発明の塗料組成物（第１発明組成物及び第２発明組成物）は、以上に述べた各成分を混合し、均一な塗料組成物となるように撹拌することにより調製することができる。例えば、各成分を混合し、室温で、又は必要に応じて加温（例えば５０℃程度）し、ディゾルバーなどの撹件機にて均一になるまで、例えば１０分間程度撹拌することにより調製することができる。
【００７７】
本発明の塗料組成物は、被塗物に塗装し、塗膜に紫外線照射し、照射後、加熱することによって硬化させることができる。塗膜が溶剤を含んでいる場合には、塗装後、加熱などにより溶剤を除去した後、紫外線が照射される。本発明の塗料組成物の塗膜に紫外線を照射すると、カチオン重合性バインダ成分（Ａ）のカチオン重合が起こるとともに、（Ｂ）成分又は（Ｄ）成分中のｔ−ブチルエステル基が分解しイソブテンが脱離して遊離のカルボキシル基が生成する。ついで加熱により、生成した遊離のカルボキシル基と（Ｃ）成分又は（Ｄ）成分中のグリシジル基とが反応し硬化がさらに進行して、塗膜性能に優れた塗膜を形成することができる。
【００７８】
本発明の塗料組成物は、被塗物はとくに限定されるものではないが、金属缶用途の塗装に特に好適であり、この場合の被塗物としては、ブリキ、アルミニウム、ティンフリースチール、鉄、亜鉛、銅、亜鉛メッキ鋼板、亜鉛と他の金属との合金メッキ鋼板などの金属板（この金属板には燐酸亜鉛処理やクロメート処理などの化成処理が施されていてもよい）；これらの金属板に、ポリエチレンテレフタレートなどのポリエステル樹脂、ポリエチレンやポリプロピレンなどのポリオレフィン樹脂、ポリアミド樹脂、エポキシ樹脂、ポリ塩化ビニルなどの樹脂フィルムが積層されてなる樹脂フィルム積層金属板；これらの金属板を成型した金属缶などを挙げることができる。
【００７９】
本発明の塗料組成物は、塗装膜厚は特に限定されるものではなく、用途によって適宜選択することができ、金属缶用途の場合には、通常、乾燥塗膜厚として約２〜２０μｍ、好ましくは約２〜８μｍの範囲内とすることができる。また、本発明の組成物は、例えば、ロールコート塗装、スプレー塗装、刷毛塗り、バーコート塗装、ローラー塗装、スクリーン印刷、輪転印刷などの方法によって塗装することができる。
【００８０】
塗装後、塗膜が溶剤を含有する場合には、通常、加熱などによって溶剤を除去した後に、紫外線照射が行われる。紫外線の照射条件は塗装された組成物の種類や膜厚等に応じて適宜変えることができる。照射する紫外線の波長としては、通常、２００〜４５０ｎｍの範囲が適当であり、光開始剤の種類に応じて、感度の高い波長を有する照射源を適宜選択して使用することができる。
【００８１】
紫外線の照射源としては、例えば、高圧水銀灯、超高圧水銀灯、キセノンランプ、カーボンアーク、メタルハライドランプ、太陽光などを挙げることができる。塗膜への照射条件は、通常、波長約２００〜４５０ｎｍの光で、照射量が約１０〜約３０００ｍＪ／ｃｍ2 、特に５０〜１０００ｍＪ／ｃｍ2 の範囲内で行うことができる。
【００８２】
本発明の塗料組成物からの塗膜は紫外線を照射後、加熱することによって硬化させることができる。その加熱条件は、塗膜中のカルボキシル基とグリシジル基とが反応可能な条件であればよく、例えば１００〜２５０℃、好ましくは１２０〜２３０℃の温度で１分間〜１時間、好ましくは５〜３０分間程度の加熱条件が適当である。
【実施例】
【００８３】
以下、実施例及び比較例を挙げ、本発明を具体的に説明するが、本発明は実施例に限定されるものではない。また、以下、「部」及び「％」は、特に断りのない限りそれぞれ重量基準によるものとする。
【００８４】
アクリル樹脂溶液の製造例
製造例１〜４
４つ口フラスコ中にトルエン５８部及びプロピレングリコールモノメチルエーテル３０部を配合し、１０８℃に加熱、保持しながら、撹拌下にて、後記表１に示すモノマーと重合開始剤との混合溶液を窒素気流下で４時間かけて等速滴下した。上記混合溶液の滴下終了時から３０分後、トルエン８部と２，２´−アゾビス（２−メチルブチロニトリル）０．３部との混合溶液を窒素気流下で３０分かけて等速滴下した。滴下終了後、同温度で約２時間保持した後、室温まで冷却して各アクリル樹脂溶液を得た。製造例４は比較例用である。得られた各アクリル樹脂溶液の樹脂固形分のＤＳＣ（示差走査型熱分析）測定によるガラス転移温度、ＧＰＣ（ゲルパーミエーションクロマトグラフ）測定による数平均分子量および１分子中の官能基の個数を合わせて表１に示す。
【００８５】
【表１】
2010155996.tif 000017
【００８６】
製造例５〜８
上記製造例１〜４で得た各アクリル樹脂溶液２０６部に、（３，４−エポキシシクロヘキシル）メチル−３，４−エポキシシクロヘキサンカルボキシレート（以下、「エポキシ化合物Ａ」と略称することがある）１００部を添加して、溶剤成分を減圧留去することにより、アクリル樹脂／エポキシ化合物Ａ＝５０／５０の実質的に溶剤を含有しない各樹脂液を得た。
【００８７】
【表２】
2010155996.tif 000018
【００８８】
実施例１〜７および比較例１〜４
光を遮光した部屋で後記表３に示す組成の配合物を５０℃に保持して撹拌機を用いて２０分間撹拌して均一な塗料組成物を得た。
【００８９】
表３における（註）はそれぞれ下記のとおりの意味を有する。
【００９０】
（＊１）オキセタン化合物：３−エチル−３−ヒドロキシメチルオキセタン、
（＊２）エピコート８２８ＥＬ：油化シェルエポキシ（株）製、ビスフェノールＡ型エポキシ樹脂、
（＊３）デナレックスＲ−４５ＥＰＩ：ナガセ化成工業（株）製、エポキシ化ポリブタジエン樹脂、
（＊４）サイラキュアＵＶＩ−６９９０：ユニオンカーバイト社製、アンチモネートアニオン（ＳｂＦ6 - ）を有する光カチオン重合開始剤、有効成分５０％、
（＊５）サイラキュアＵＶＩ−６９７４：ユニオンカーバイト社製、アンチモネートアニオン（ＳｂＦ6 - ）を有する光カチオン重合開始剤、有効成分５０％、
（＊６）Ｎａｃｕｒｅ５２２５：米国、キング・インダストリイズ社製、熱潜在性酸発生剤、有効成分２５％、
（＊７）ペインタッドＭ：ダウコーニング社製、シリコンワックス。
【００９１】
上記実施例１〜７及び比較例１〜４で得られた各塗料組成物の貯蔵安定性の試験も行なった。この試験結果を後記表３に示す。
【００９２】
試験塗板の作成
貯蔵安定性の良好であった実施例１〜７及び比較例３〜４で得られた各塗料組成物を、厚さ０．２０ｍｍのティンフリースチール板（ＴＦＳ）、及び厚さ０．２０ｍｍのティンフリースチール板に厚さ１２μｍのホモＰＥＴ（ポリエチレンテレフタレート）シートを熱圧着したＰＥＴ鋼板に、乾燥膜厚が５μｍとなるように塗装した。得られた塗装板に高圧水銀灯（１６０Ｗ／ｃｍ）を用い、塗装板との距離１５ｃｍから、エネルギー線量が８０ｍＪ／ｃｍ2 となる条件にて紫外線照射を行なった後、２１０℃で１分間焼き付けを行ってなる塗装板を試験塗板とした。
【００９３】
得られた各試験塗板について下記の試験方法に基づいて試験を行なった。これらの試験結果を後記表３に示す。
【００９４】
試験方法
鉛筆硬度：２０℃の室内において、試験塗板の塗膜にＪＩＳＫ−５４００ ８．４．２（１９９０）に規定する鉛筆引っかき試験を行った。評価はやぶれ法で行った。
【００９５】
湯中硬度：試験塗板を８０℃の湯に５分間浸漬させた後、塗板を湯に浸漬した状態で、
ＪＩＳＫ−５４００ ８．４．２（１９９０）に規定する鉛筆引っかき試験を行った。評価はやぶれ法で行った。
【００９６】
レトルト処理後の塗膜状態：試験塗板を脱イオン水に水没し、圧力釜で１２５℃で３０分間熱水処理した後の塗膜に発生したブリスタ（フクレ）、塗膜の剥離の程度によって下記基準にて評価した。
【００９７】
◎：ブリスタの発生、塗膜の剥離のいずれも全く認められない
○：細かなブリスタがわずかに認められるが塗膜の剥離は認められない
△：かなりのブリスタの発生が認められるが塗膜の剥離は認められない
×：ブリスタの発生が著しく、塗膜の剥離が認められる。
【００９８】
貯蔵安定性：塗料組成物を１００ｍｌのガラス容器に密封した後、４０℃の恒温室にて３０日間貯蔵した。貯蔵前後の塗料状態を確認した。○は増粘がなく良好なことを示す。
【００９９】
【表３】
2010155996.tif 000019